(57)【要約】【課題】硬化物から低分子シロキサン成分の揮発量が少なく、揮発した低分子シロキサンが周囲に付着することによるくもりや濁りの発生、接点障害の原因、接着阻害、表面の疎水化などの問題がない硬化物が得られる付加硬化型シリコーンゴム組成物、及びその硬化物を提供する。【解決手段】（Ａ）一分子中に少なくとも２個の珪素原子と結合するアルケニル基を含有するオルガノポリシロキサン：１００質量部、（Ｂ）ＳｉＨ官能基を一分子中に少なくとも２個含有するオルガノハイドロジェンポリシロキサン：０．３〜２０質量部、（Ｃ）付加反応触媒：触媒量を含有してなり、かつ、重合度が１０以下でＳｉＨ官能基を一分子中に１個以上含有するオルガノポリシロキサンの含有量が（Ａ），（Ｂ），（Ｃ）の合計量に対し０．５質量％以下である付加硬化型シリコーンゴム組成物、及びこの組成物を硬化させてなるシリコーンゴム硬化物。【選択図】なし【特許請求の範囲】
【請求項１】
（Ａ）一分子中に少なくとも２個の珪素原子と結合するアルケニル基を含有するオルガノポリシロキサン：                                              １００質量部、
（Ｂ）珪素原子と結合する水素原子（ＳｉＨ官能基）を一分子中に少なくとも２個含有するオルガノハイドロジェンポリシロキサン：                  ０．３〜２０質量部、
（Ｃ）付加反応触媒：                                                  触媒量
を含有してなり、かつ、重合度が１０以下でＳｉＨ官能基を一分子中に１個以上含有するオルガノポリシロキサンの含有量が組成物全体に対し０．５質量％以下である付加硬化型シリコーンゴム組成物。
【請求項２】
（Ａ）成分中の珪素原子結合アルケニル基に対する（Ｂ）成分中のＳｉＨ官能基のモル比がＳｉ−Ｈ／アルケニル基＝０．６〜３．０の範囲であることを特徴とする請求項１記載の付加硬化型シリコーンゴム組成物。
【請求項３】
重合度が１０以下でＳｉＨ官能基を一分子中に１個以上含有するオルガノポリシロキサンが、オルガノハイドロジェンシロキサン・ジオルガノシロキサン環状共重合体である請求項１又は２記載の付加硬化型シリコーンゴム組成物。
【請求項４】
重合度が１０以下でＳｉＨ官能基を一分子中に１個以上含有するオルガノポリシロキサンが、下記式（５）で示される環状オルガノハイドロジェンポリシロキサンである請求項３記載の付加硬化型シリコーンゴム組成物。
【化１】
2008255227.tif 000017
（式中、ｍは１〜９の整数、ｎは１〜９の整数、かつ、ｎ＋ｍは３〜１０の整数である。Ｒは炭素数１〜１０の非置換又は置換の１価炭化水素基で、同一であっても異なっても良い。）
【請求項５】
式（５）において、ｍが１〜３の整数、ｎが１〜９の整数であり、かつ、ｎ＋ｍが３〜１０の整数である請求項４記載の付加硬化型シリコーンゴム組成物。
【請求項６】
重合度が１０以下でＳｉＨ官能基を有しないオルガノポリシロキサンの含有量が（Ａ）成分中０．５質量％以下である請求項１〜５のいずれか１項記載の付加硬化型シリコーンゴム組成物。
【請求項７】
重合度が１０以下でＳｉＨ官能基を有しないオルガノポリシロキサンが、下記式（２）で示される環状オルガノポリシロキサンである請求項６記載の付加硬化型シリコーンゴム組成物。
【化２】
2008255227.tif 000018
（式中、ｘは３〜１０の整数であり、Ｒは炭素数１〜１０の非置換又は置換の１価炭化水素基で、同一であっても異なっても良い。）
【請求項８】
（Ｂ）成分が、重合度が１１以上の、直鎖状、環状、分岐状又は三次元網状構造のオルガノハイドロジェンポリシロキサンであることを特徴とする請求項１〜７のいずれか１項記載の付加硬化型シリコーンゴム組成物。
【請求項９】
（Ｂ）成分が、下記式（４）で示される直鎖状オルガノハイドロジェンポリシロキサンである請求項８記載の付加硬化型シリコーンゴム組成物。
【化３】
2008255227.tif 000019
（式中、ｙは１〜９８の整数、ｚは２〜５０の整数、かつ、ｙ＋ｚは９〜１００の整数である。Ｒ2は炭素数１〜１０の非置換又は置換の１価炭化水素基で、同一であっても異なっても良い。Ｒ3はＲ2又は水素原子である。）
【請求項１０】
（Ｂ）成分の分子中の全炭素原子数に対する珪素原子に結合する全水素原子数が、モル比で、［水素原子］／［炭素原子］＜０．６である請求項１〜９のいずれか１項記載の付加硬化型シリコーンゴム組成物。
【請求項１１】
重合度が１０以下でＳｉＨ官能基を一分子中に１個以上含有するオルガノポリシロキサンの含有量が（Ｂ）成分中１０．０質量％以下である請求項１〜１０のいずれか１項記載の付加硬化型シリコーンゴム組成物。
【請求項１２】
請求項１〜１１のいずれか１項記載の付加硬化型シリコーンゴム組成物を硬化させてなるシリコーンゴム硬化物。
【請求項１３】
硬化物中における、重合度が１０以下でＳｉＨ官能基を一分子中に１個以上含有するオルガノポリシロキサンの含有量が０．５質量％以下である請求項１２記載のシリコーンゴム硬化物。
【発明の詳細な説明】
【技術分野】
【０００１】
本発明は、反応性の揮発性シロキサン化合物、特には珪素原子と結合する水素原子（以下、ＳｉＨ官能基と略記する）を含有する揮発性シロキサン化合物の含有量が少ない付加硬化型シリコーンゴム組成物、及びその硬化物に関する。
【背景技術】
【０００２】
シリコーンゴムは、耐熱性、耐寒性、電気特性などを活かして、いろいろな分野で広く利用されている。しかしながら、シリコーンゴムを形成するシロキサンポリマーは、酸やアルカリなどによるシロキサンオリゴマーの平衡反応により生成されるため、重合度の大小にかかわらず、常に相当量の低分子シロキサンとよばれる重合度（即ち、一分子中の珪素原子の数）２０以下の、分子中にＳｉＨ官能基やアルケニル官能性基などの反応性基を有さない、いわゆる無官能性の環状シロキサンが存在してしまうことが知られている。このような低分子シロキサンは、減圧下、高温で揮発させることにより除去されるが、完全に取り除くことは困難で、１質量％前後、あるいはそれ以下の０．５質量％（５，０００ｐｐｍ程度）のレベルが残存してしまう。これら低分子シロキサンは、高温雰囲気だけでなく、室温状態においても僅かながらゴム硬化物より揮発して周囲に付着することにより、くもりや濁りの発生、接点障害の原因、接着阻害、表面の疎水化など多種多様な問題を引き起こすことが知られている。これらは、ゴム硬化物を高温でポストキュアすることによりかなり減少させることができるが、ゴムが密閉状態で使用される場合や、耐熱性の低い樹脂などと組み合わされる部品等では、高温に曝すことができないなどの問題がある。
【０００３】
例えば、特開平３−１５７４７４号公報（特許文献１）に、２００℃で１０ｍｍＨｇ以上の蒸気圧を有する低分子シロキサン含有量が５００ｐｐｍ以下である付加反応硬化型シリコーンゴム接着剤が開示され、特公平６−５４４０５号公報（特許文献２）には、重合度が２０以下の低分子シロキサン含有量が０．７５重量％以下である定着ローラーが示されている。また、特開平４−３１１７６４号公報（特許文献３）には、分子鎖両末端にＳｉＨ官能基を有するポリマーによって鎖長延長をすることにより低分子シロキサンの含有量が少ないシロキサンポリマーを得る方法が開示されている。
しかしながら、このように低分子シロキサン含有量を低減しても、上記のような問題や、硬化物より揮発して周辺の物質に付着した低分子シロキサンが、溶剤で拭き取る等の手段でも容易に取り除くことが困難であるという問題があった。
【０００４】
【特許文献１】特開平３−１５７４７４号公報
【特許文献２】特公平６−５４４０５号公報
【特許文献３】特開平４−３１１７６４号公報
【発明の開示】
【発明が解決しようとする課題】
【０００５】
本発明は、上記事情に鑑みなされたもので、硬化物から低分子シロキサン成分の揮発量が少なく、揮発した低分子シロキサンが周囲に付着することによるくもりや濁りの発生、接点障害の原因、接着阻害、表面の疎水化などの問題がない硬化物が得られる付加硬化型シリコーンゴム組成物、及びその硬化物を提供することを目的とする。
【課題を解決するための手段】
【０００６】
本発明者らは、上記目的を達成するために鋭意検討を重ねた結果、低分子シロキサン成分として、このような無官能性の低分子シロキサン成分とは別に、分子中にＳｉＨ官能基等の反応性基を有する低分子環状シロキサン成分もまたシリコーンゴムを形成するシロキサンポリマー中に相当量含有されるものであることを知見した。
上述したような前記の無官能性の低分子シロキサンは、ゴム硬化物より揮発し、周辺の物質に付着した場合、溶剤で拭き取るなどの作業により容易に除去できるものであるが、反応性基を有する低分子環状シロキサン成分は、その反応性のために基材と接着してしまい、容易に除去することができない。このように、ＳｉＨ官能基含有シロキサンは、反応性を有するため、ジメチルシロキサンタイプなどの無官能性の低分子シロキサンに比較して遥かに大きな問題があることを知見した。
【０００７】
しかしながら、上述した特開平３−１５７４７４号公報（特許文献１）において例示される低分子シロキサンは、無官能タイプの環状又は直鎖状のシロキサン（ジメチルポリシロキサン）のみで、ＳｉＨ官能基含有の低分子シロキサンについては全く触れられていない。また、特公平６−５４４０５号公報（特許文献２）の低分子シロキサンについては、３〜２０量体の環状ポリシロキサンとの記述があるのみで具体的な構造の例示はなく、ＳｉＨ官能基については、何ら記述されていない。更に、特開平４−３１１７６４号公報（特許文献３）には、低分子シロキサンの具体的な構造についての記述はない。これら以外にも、低分子シロキサンに関する特許は種々提出されているが、ＳｉＨ官能基含有の低分子シロキサンについて記述されたものは皆無である。
【０００８】
本発明者らは、更なる検討を行った結果、付加反応硬化型のシリコーンゴム組成物において、ＳｉＨ官能基を有するポリマー成分自体は架橋剤として組成物を硬化させる上で必須のものであるため、これらＳｉＨ官能基を有するポリマー成分（即ち、オルガノハイドロジェンポリシロキサン成分）中に含有される架橋剤由来のＳｉＨ官能基を有する揮発性の低分子環状シロキサン成分の含有量を特定のレベル以下に制御することが、上記問題を解決する上で重要であることを知見した。
即ち、付加硬化型のシリコーンゴム組成物において、重合度が１０以下のＳｉＨ官能基等の反応性基を有する低分子シロキサン、特に低分子環状シロキサンの含有量を組成物全体の０．５質量％以下とすることにより、低分子シロキサンが揮発することによる硬化物周囲の接点不良、接着不良、外観の濁りなど各種の問題、更には、ＳｉＨ官能基低分子シロキサンが周辺物質と反応して接着してしまい容易に除去することができないという問題の解決がはかれることを見出し、本発明をなすに至った。
【０００９】
従って、本発明は、下記に示す付加硬化型シリコーンゴム組成物及びその硬化物を提供する。
〔１〕（Ａ）一分子中に少なくとも２個の珪素原子と結合するアルケニル基を含有するオルガノポリシロキサン：                                          １００質量部、
（Ｂ）珪素原子と結合する水素原子（ＳｉＨ官能基）を一分子中に少なくとも２個含有するオルガノハイドロジェンポリシロキサン：                  ０．３〜２０質量部、
（Ｃ）付加反応触媒：                                                  触媒量
を含有してなり、かつ、重合度が１０以下でＳｉＨ官能基を一分子中に１個以上含有するオルガノポリシロキサンの含有量が組成物全体に対し０．５質量％以下である付加硬化型シリコーンゴム組成物。
〔２〕（Ａ）成分中の珪素原子結合アルケニル基に対する（Ｂ）成分中のＳｉＨ官能基のモル比がＳｉ−Ｈ／アルケニル基＝０．６〜３．０の範囲であることを特徴とする〔１〕記載の付加硬化型シリコーンゴム組成物。
〔３〕  重合度が１０以下でＳｉＨ官能基を一分子中に１個以上含有するオルガノポリシロキサンが、オルガノハイドロジェンシロキサン・ジオルガノシロキサン環状共重合体である〔１〕又は〔２〕記載の付加硬化型シリコーンゴム組成物。
〔４〕  重合度が１０以下でＳｉＨ官能基を一分子中に１個以上含有するオルガノポリシロキサンが、下記式（５）で示される環状オルガノハイドロジェンポリシロキサンである〔３〕に記載の付加硬化型シリコーンゴム組成物。
【化１】
2008255227.tif 000002
（式中、ｍは１〜９の整数、ｎは１〜９の整数、かつ、ｎ＋ｍは３〜１０の整数である。Ｒは炭素数１〜１０の非置換又は置換の１価炭化水素基で、同一であっても異なっても良い。）
〔５〕式（５）において、ｍが１〜３の整数、ｎが１〜９の整数であり、かつ、ｎ＋ｍが３〜１０の整数である〔４〕記載の付加硬化型シリコーンゴム組成物。
〔６〕重合度が１０以下でＳｉＨ官能基を有しないオルガノポリシロキサンの含有量が（Ａ）成分中０．５質量％以下である〔１〕〜〔５〕のいずれかに記載の付加硬化型シリコーンゴム組成物。
〔７〕重合度が１０以下でＳｉＨ官能基を有しないオルガノポリシロキサンが、下記式（２）で示される環状オルガノポリシロキサンである〔６〕記載の付加硬化型シリコーンゴム組成物。
【化２】
2008255227.tif 000003
（式中、ｘは３〜１０の整数であり、Ｒは炭素数１〜１０の非置換又は置換の１価炭化水素基で、同一であっても異なっても良い。）
〔８〕（Ｂ）成分が、重合度（分子中の珪素原子の数）が１１以上の、直鎖状、環状、分岐状又は三次元網状構造のオルガノハイドロジェンポリシロキサンであることを特徴とする〔１〕〜〔７〕のいずれかに記載の付加硬化型シリコーンゴム組成物。
〔９〕（Ｂ）成分が、下記式（４）で示される直鎖状オルガノハイドロジェンポリシロキサンである〔８〕記載の付加硬化型シリコーンゴム組成物。
【化３】
2008255227.tif 000004
（式中、ｙは１〜９８の整数、ｚは２〜５０の整数、かつ、ｙ＋ｚは９〜１００の整数である。Ｒ2は炭素数１〜１０の非置換又は置換の１価炭化水素基で、同一であっても異なっても良い。Ｒ3はＲ2又は水素原子である。）
〔１０〕（Ｂ）成分の分子中の全炭素原子数に対する珪素原子に結合する全水素原子数が、モル比で、［水素原子］／［炭素原子］＜０．６である〔１〕〜〔９〕のいずれかに記載の付加硬化型シリコーンゴム組成物。
〔１１〕重合度が１０以下でＳｉＨ官能基を一分子中に１個以上含有するオルガノポリシロキサンの含有量が（Ｂ）成分中１０．０質量％以下である〔１〕〜〔１０〕のいずれかに記載の付加硬化型シリコーンゴム組成物。
〔１２〕〔１〕〜〔１１〕のいずれかに記載の付加硬化型シリコーンゴム組成物を硬化させてなるシリコーンゴム硬化物。
〔１３〕硬化物中における、重合度が１０以下でＳｉＨ官能基を一分子中に１個以上含有するオルガノポリシロキサンの含有量が０．５質量％以下である〔１２〕記載のシリコーンゴム硬化物。
【発明の効果】
【００１０】
本発明の付加硬化型シリコーンゴム組成物は、その硬化物から重合度が１０以下でＳｉＨ官能基を一分子中に１個以上含有する周辺物質と反応して接着してしまう低分子シロキサン成分の揮発が少なく、該低分子シロキサン成分が周囲に付着することによるくもりや濁りの発生、接点障害、接着阻害、表面の疎水化などの問題がない硬化物となり得る。
【発明を実施するための最良の形態】
【００１１】
本発明の（Ａ）成分としての一分子中に平均して少なくとも２個のアルケニル基を有するオルガノポリシロキサンは、組成物の主剤（ベースポリマー）であり、このアルケニル基含有オルガノポリシロキサンとしては、下記平均組成式（１）で示されるものを好適に用いることができる。ここで、一分子中のアルケニル基の平均値とは、ＧＰＣ（ゲルパーミエーションクロマトグラフィ）分析におけるポリスチレン換算の数平均分子量（数平均重合度）から求められる一分子あたりのアルケニル基の数平均値を意味する。
【００１２】
Ｒ1aＳｉＯ(4-a)/2                                          （１）
（式中、Ｒ1は互いに同一又は異種の炭素数１〜１０、好ましくは１〜８の非置換又は置換１価炭化水素基であり、ａは１．５〜２．８、好ましくは１．８〜２．５、より好ましくは１．９５〜２．０５の正数である。）
【００１３】
ここで、上記Ｒ1で示される珪素原子に結合した非置換又は置換の１価炭化水素基としては、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、ビニル基、アリル基、プロペニル基、イソプロペニル基、ブテニル基、ヘキセニル基、シクロヘキセニル基、オクテニル基等のアルケニル基や、これらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基、シアノエチル基等が挙げられるが、全Ｒ1の９０％以上がメチル基であることが好ましい。
【００１４】
また、Ｒ1のうち少なくとも２個はアルケニル基（炭素数２〜８のものが好ましく、更に好ましくは２〜６であり、特に好ましくはビニル基である。）であることが必要である。なお、アルケニル基の含有量は、オルガノポリシロキサン中５．０×１０-6〜５．０×１０-3ｍｏｌ／ｇ、特に１．０×１０-5〜１．０×１０-3ｍｏｌ／ｇとすることが好ましい。アルケニル基の量が５．０×１０-6ｍｏｌ／ｇより少ないとゴム硬度が低く、十分なシール性が得られなくなってしまう場合があり、また５．０×１０-3ｍｏｌ／ｇより多いと架橋密度が高くなりすぎて、脆いゴムとなってしまう場合がある。このアルケニル基は、分子鎖末端の珪素原子に結合していても、分子鎖途中の珪素原子に結合していても、両者に結合していてもよい。
【００１５】
このオルガノポリシロキサンの構造は、通常、主鎖が基本的にジオルガノシロキサン単位の繰返しからなり、分子鎖両末端がトリオルガノシロキシ基で封鎖された直鎖状構造を有するが、部分的には分岐状の構造、環状構造などであってもよい。分子量については、特に限定なく、粘度の低い液状のもの（通常、回転粘度計等による２５℃における粘度が１００〜１，０００，０００ｍＰａ・ｓ、好ましくは３００〜５００，０００ｍＰａ・ｓ、より好ましくは１，０００〜１００，０００ｍＰａ・ｓ程度）から、粘度の高い（あるいは室温（２５℃）においてほとんど流動性のない）生ゴム状（例えば、２５℃における粘度が１，０００，０００ｍＰａ・ｓを超えて、特に２，０００，０００〜１０，０００，０００ｍＰａ・ｓ（平均重合度が３，０００〜１０，０００）程度あるいはそれ以上の高粘度（高重合度））のものまで使用できる。
【００１６】
更に、（Ａ）成分のアルケニル基含有オルガノポリシロキサン（ベースポリマー）としては、従来技術において記載した無官能性の（即ち（Ａ）成分と（Ｂ）成分とのヒドロシリル化付加反応に関与する官能性基を有さない）低分子シロキサン成分の含有量が所定量以下に低減されたものであることが好ましく、具体的には、重合度が１０以下の官能基を有しない低分子シロキサンの含有量が、（Ａ）成分中に０．５質量％以下（０〜０．５質量％）、好ましくは０．２質量％以下（０〜０．２質量％）、より好ましくは０．１質量％以下（０〜０．１質量％）であることが望ましい。無官能性の低分子シロキサン成分の含有量が０．５質量％を超えるとそれ自体が揮発により周辺部品等に悪影響を与えるだけでなく、ＳｉＨ官能基を有する反応性の低分子シロキサンの揮発を容易にしてしまうなどの問題がある。
【００１７】
このような無官能性の低分子シロキサン成分として、より具体的には、下記式（２）で示される環状構造のジオルガノシクロポリシロキサンが挙げられる。
【化４】
2008255227.tif 000005
（式中、ｘは３〜１０の整数であり、Ｒは炭素数１〜１０の非置換又は置換の１価炭化水素基で、同一であっても異なっても良く、前記Ｒ1と同様のものが例示できる。）
【００１８】
無官能性の低分子シロキサン成分を低減する方法としては、減圧状態で２００〜３００℃程度の高温加熱下に低分子シロキサン成分を気化除去する方法や、該気化除去中あるいはこの気化除去の後に、更に不活性ガスを吹き込んで気化を促進する方法などが挙げられる。
【００１９】
なお、この（Ａ）成分のアルケニル基含有オルガノポリシロキサン中には、後述する重合度が１０以下でＳｉＨ官能基を一分子中に１個以上含有する反応性の低分子シロキサンは、通常、実質的に問題となるレベルでは含有されていない。
【００２０】
（Ｂ）成分は、一分子中に珪素原子と結合する水素原子（ＳｉＨ官能基）を少なくとも２個（通常、２〜３００個）、好ましくは３個以上（例えば、３〜２００個）、更に好ましくは４〜１５０個程度含有するオルガノハイドロジェンポリシロキサンであり、分子中のＳｉＨ官能基が前記（Ａ）成分中の珪素原子に結合したアルケニル基とヒドロシリル化付加反応により架橋して組成物を硬化させるための硬化剤（架橋剤）として作用するものである。
【００２１】
この（Ｂ）成分のオルガノハイドロジェンポリシロキサンは、例えば、下記平均組成式（３）
Ｒ2bＨcＳｉＯ(4-b-c)/2                                    （３）
（式中、Ｒ2は炭素数１〜１０の非置換又は置換の１価炭化水素基である。またｂは０．７〜２．１、ｃは０．００１〜１．０で、かつｂ＋ｃは０．８〜３．０を満足する正数である。）
で示され、一分子中に少なくとも２個（通常、２〜３００個）、好ましくは３個以上（例えば、３〜２００個）、より好ましくは４〜１５０個程度の珪素原子結合水素原子を有するものの１種又は２種以上が好適に用いられる。
【００２２】
ここで、Ｒ2の１価炭化水素基としては、Ｒ1で例示したものと同様のものを挙げることができるが、脂肪族不飽和基を有しないものが好ましい。また、ｂは好ましくは０．８〜２．０、ｃは好ましくは０．０１〜１．０、ｂ＋ｃは好ましくは１．０〜２．５である。
【００２３】
この場合、一分子中の珪素原子の数（又は重合度）は２〜３００個、好ましくは３〜２５０個、より好ましくは４〜２００個、更に好ましくは５〜１５０個、とりわけ好ましくは１１〜１００個程度の室温（２５℃）で液状（通常、回転粘度計等で０．１〜１，０００ｍＰａ・ｓ、好ましくは０．５〜５００ｍＰａ・ｓ程度）のものが好適に用いられる。
なお、珪素原子に結合する水素原子は、分子鎖末端、分子鎖の途中（分子鎖非末端）のいずれの珪素原子に結合したものであってもよく、両方に位置するものであってもよい。
【００２４】
オルガノハイドロジェンポリシロキサンの分子構造は、直鎖状、環状、分岐状、三次元網状のいずれの構造であってもよいが、直鎖状、分岐状又は三次元網状構造のオルガノハイドロジェンポリシロキサンであるか、オルガノハイドロジェンシクロポリシロキサン（即ち、オルガノハイドロジェンシロキサン単位のみからなる環状重合体）であるものから選ばれる１種又は２種以上であることが好ましく、また、重合度（分子中の珪素原子の数）が１１以上のオルガノハイドロジェンポリシロキサン、一分子中に少なくとも４個のＳｉＨ官能基を含有するオルガノハイドロジェンポリシロキサンから選ばれる１種又は２種以上であることが好ましく、特には、重合度（分子中の珪素原子の数）が１１以上で、一分子中に少なくとも４個のＳｉＨ官能基を含有する、直鎖状、環状、分岐状又は三次元網状構造のオルガノハイドロジェンポリシロキサンから選ばれる１種又は２種以上であることが好ましい。
【００２５】
ここで、直鎖状のオルガノハイドロジェンポリシロキサンとしては、特に下記式（４）で例示されるものを挙げることができる。
【化５】
2008255227.tif 000006
【００２６】
式（４）中、ｙは１〜９８の整数、ｚは２〜５０の整数、かつ、ｙ＋ｚは９〜１００の整数である。Ｒ2は上記と同様である。Ｒ3はＲ2又は水素原子である。更に全Ｒ2のうち９０％以上がメチル基であることが好ましい。
【００２７】
また、環状構造のオルガノハイドロジェンポリシロキサンである場合には、全ての繰返し単位がオルガノハイドロジェンシロキサン単位（例えば、Ｒ2ＨＳｉＯ2/2で示される２官能性シロキサン単位）のみからなるオルガノハイドロジェンシクロポリシロキサンであるか、あるいは、分子中に上記オルガノハイドロジェンシロキサン単位の他に、ジオルガノシロキサン単位（例えば、Ｒ22ＳｉＯ2/2）を繰返し単位の一部として含有するジオルガノシロキサン・オルガノハイドロジェンシロキサン環状共重合体である場合には、重合度（分子中の珪素原子数）が１１以上の高重合環状体であるか、又は、分子中のＳｉＨ官能性基の数（即ち、分子中のオルガノハイドロジェンシロキサン単位の繰返し数）が４個以上の高濃度ＳｉＨ官能性であるものが望ましい。
【００２８】
また、分子中の全炭素原子数（例えば、Ｒ2中の炭素原子の総数）に対する珪素原子に結合する全水素原子数の比は、モル比で、好ましくは［水素原子］／［炭素原子］＜０．６、より好ましくは０．０５＜［水素原子］／［炭素原子］≦０．５、更に好ましくは０．１≦［水素原子］／［炭素原子］≦０．４、とりわけ好ましくは０．２５≦［水素原子］／［炭素原子］≦０．４である。０．６以上ではＳｉＨ官能基の密度が高すぎて発泡してしまうことがあり、０．０５以下では、反応が遅すぎて成形不良が発生してしまう場合がある。
【００２９】
上記（Ｂ）成分のオルガノハイドロジェンポリシロキサンとして具体的には、例えば、１，１，３，３−テトラメチルジシロキサン、１，３，５，７−テトラメチルシクロテトラシロキサン、トリス（ハイドロジェンジメチルシロキシ）メチルシラン、トリス（ハイドロジェンジメチルシロキシ）フェニルシラン、メチルハイドロジェンシクロポリシロキサン、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、両末端トリメチルシロキシ基封鎖メチルハイドロジェンシロキサン・メチルフェニルシロキサン・ジメチルシロキサン共重合体、両末端ジメチルハイドロジェンシロキシ基封鎖メチルハイドロジェンシロキサン・ジメチルシロキサン・ジフェニルシロキサン共重合体、両末端ジメチルハイドロジェンシロキシ基封鎖メチルハイドロジェンシロキサン・ジメチルシロキサン・メチルフェニルシロキサン共重合体、（ＣＨ3）2ＨＳｉＯ1/2単位と（ＣＨ3）3ＳｉＯ1/2単位とＳｉＯ4/2単位とからなる共重合体、（ＣＨ3）2ＨＳｉＯ1/2単位とＳｉＯ4/2単位とからなる共重合体、（ＣＨ3）2ＨＳｉＯ1/2単位とＳｉＯ4/2単位と（Ｃ6Ｈ5）3ＳｉＯ1/2単位とからなる共重合体などや、これら各例示化合物において、メチル基の一部又は全部がエチル基、プロピル基等の他のアルキル基やフェニル基等で置換されたものなどが挙げられる。
【００３０】
（Ｂ）成分のオルガノハイドロジェンポリシロキサンの配合量は、（Ａ）成分１００質量部に対して０．３〜２０質量部、好ましくは０．５〜１５質量部、より好ましくは０．８〜１０質量部である。（Ｂ）成分の配合量が少なすぎると架橋点が少なくなる（架橋密度が低くなる）ため、ゴム状の弾性体（ゴム硬化物）が得られなくなり、多すぎるとかえって架橋点の分散により、やはり十分なゴム物性が得られない。
【００３１】
更に、上記（Ｂ）成分中のオルガノポリシロキサンの珪素原子と結合する水素原子（ＳｉＨ官能基）と（Ａ）成分中の珪素原子に結合するアルケニル基の総量とのモル比が、ＳｉＨ官能基／アルケニル基＝０．６〜３．０、特に０．８〜２．５であることが好ましい。この比が０．６より小さいと十分に架橋したゴムが得られなくなってしまう場合があり、３．０より大きいと未反応のＳｉＨ官能基含有低分子シロキサンが硬化後も多量に残存してしまう場合がある。
【００３２】
（Ｃ）成分の付加反応触媒としては、白金黒、塩化第２白金、塩化白金酸、塩化白金酸と１価アルコールとの反応物、塩化白金酸とオレフィン類との錯体、塩化白金酸とビニルシロキサンとの錯体、白金ビスアセトアセテート等の白金系触媒、パラジウム系触媒、ロジウム系触媒などの公知の白金属金属触媒が挙げられる。なお、この付加反応触媒の配合量は触媒量とすることができ、通常、白金族金属として（Ａ）、（Ｂ）成分の合計質量に対し、０．５〜１，０００ｐｐｍ、特に１〜５００ｐｐｍ程度である。
【００３３】
これらの成分以外に、必要に応じて、ヒュームドシリカ、沈降シリカ、石英粉、珪藻土、炭酸カルシウムのような充填剤や、カーボンブラック、導電性亜鉛華、金属粉等の導電剤、窒素含有化合物やアセチレン化合物、リン化合物、ニトリル化合物、カルボキシレート、錫化合物、水銀化合物、硫黄化合物等のヒドロシリル化反応制御剤、酸化鉄、酸化セリウムのような耐熱剤、ジメチルシリコーンオイル等の内部離型剤、接着性付与剤、チクソ性付与剤等を本発明の目的を損なわない範囲で配合することは任意とされる。
【００３４】
本発明の付加硬化型シリコーンゴム組成物は、ニーダー、プラネタリーミキサーなどの通常の混合撹拌器、混練器等を用いて上記各成分を均一に混合することにより調製することができる。
【００３５】
上記（Ａ）〜（Ｃ）成分、及び必要によりその他の成分を含有してなる本発明の付加硬化型シリコーンゴム組成物は、主として（Ｂ）成分の架橋剤としてのオルガノハイドロジェンポリシロキサンから由来する、前記した重合度が１０以下で珪素原子と結合する水素原子（ＳｉＨ官能基）を一分子中に１個以上含有するオルガノポリシロキサン、例えば、重合度が１０以下のジオルガノシロキサン・オルガノハイドロジェンシロキサン環状共重合体、特に、下記式（５）
【化６】
2008255227.tif 000007
（式中、ｍは１〜９の整数（特には１〜３の整数）、ｎは１〜９の整数、かつ、ｎ＋ｍは３〜１０の整数である。Ｒは炭素数１〜１０の非置換又は置換の１価炭化水素基で、同一であっても異なっても良い。）
で示される環状オルガノハイドロジェンポリシロキサン、とりわけ分子中のＳｉＨ官能性基の数（即ち、分子中のオルガノハイドロジェンシロキサン単位の繰返し数ｍ）が１〜３個とＳｉＨ官能性基濃度が低く、かつ重合度（分子中の珪素原子数）が１０以下の低分子環状シロキサンを含むものであるが、この含有量が、組成物全体の質量に対して、特には（Ａ），（Ｂ），（Ｃ）成分の合計量に対し０．５質量％以下（０〜０．５質量％）、好ましくは０．３０質量％以下（０〜０．３０質量％）、より好ましくは０．２０質量％以下（０〜０．２０質量％）に低減されたものである。これは、ＳｉＨ官能基を有する低分子シロキサンが、従来の無官能性の低分子シロキサンと同様に硬化物中に残存した場合、雰囲気中に揮発して周囲に付着することにより様々な問題を引き起こすだけでなく、更には、ＳｉＨ官能基を有するため、雰囲気中に揮発し、一旦周辺の物質に付着したＳｉＨ官能基低分子シロキサンは、溶剤で拭き取る等の手段では容易に取り除くことも困難であるという問題を回避するために必須とされるものである。
【００３６】
この場合、（Ｂ）成分のオルガノハイドロジェンポリシロキサンは、上記重合度が１０以下で珪素原子と結合する水素原子（ＳｉＨ官能基）を一分子中に１個以上（特には１〜３個）含有する低分子オルガノポリシロキサン、特には、環状の低分子オルガノポリシロキサン、とりわけ上記式（５）のオルガノハイドロジェンシロキサン・ジオルガノシロキサン環状共重合体の含有量が、できるだけ少ないことが好ましいが、この低分子オルガノポリシロキサンの（Ｂ）成分中における含有量は、組成物全体に対し、特には（Ａ），（Ｂ），（Ｃ）成分の合計量に対し０．５質量％以下を達成し得る含有量である限り許容される。しかし、上記のＳｉＨ基含有低分子オルガノポリシロキサンの含有量は、（Ｂ）成分中に１０．０質量％以下（０〜１０．０質量％）、好ましくは５．０質量％以下（０〜５．０質量％）、より好ましくは３．０質量％以下（０〜３．０質量％）、更に好ましくは２．０質量％以下（０〜２．０質量％）であることが望ましい。
【００３７】
これらＳｉＨ基含有低分子環状シロキサンのうち、一部あるいは大半の付加反応性の高い架橋剤はゴムの架橋反応により硬化物内のシロキサンマトリックス中に組み込まれるが、特に、分子中のＳｉＨ官能性基の数（特には、Ｒ2ＨＳｉＯ2/2単位等で示される２官能性シロキサン単位中のＳｉＨ基など、分子鎖途中（非末端）の珪素原子に結合した水素原子としての比較的付加反応性が低いＳｉＨ基の数）が１〜３個とＳｉＨ官能性基濃度が低く、また、分子中にＲ22ＳｉＯ2/2単位等のジオルガノシロキサン単位を１個以上有し、かつ重合度（分子中の珪素原子数）が１０以下の低分子環状シロキサンは、付加反応性が低いため、未反応のＳｉＨ官能基を持つ低分子シロキサンとして、そのままフリーの状態で硬化物内に残存してしまう。これが保管時や使用時に雰囲気中に揮発して周辺部品等に付着すると、接点障害・接着不良・表面の疎水化・外観変化など多大な問題を引き起こしてしまう。特にＳｉＨ基含有低分子環状シロキサンが（Ｂ）成分中に１０．０質量％よりも多く残存すると、硬化後でも多量に残存してしまう場合があるため、悪影響が大きい。
【００３８】
これらＳｉＨ基含有の低分子シロキサンを除去する方法は、いかなる方法でも良いが、従来の無官能性の低分子シロキサンを除去する際に適用されたような高温でかつ長時間の加熱処理により溜去する方法は、ＳｉＨ官能基の反応性が高いため好ましくはない。低分子シロキサンを除去する際の温度としては、好ましくは２１０℃以下、より好ましくは２００℃以下である。２１０℃を超える温度の場合、薄膜蒸留器のようなオイルが長時間高温に曝されない装置を使用する必要がある。また、２１０℃以下の温度の場合は、装置内の撹拌を十分に行うだけでなく、不活性ガスの強制吹き込み（バブリング）のように、低分子シロキサンの揮発を促進する方法が好ましい。
低分子シロキサンを揮発させる方法は、減圧下で高温撹拌により系外に揮発させる方法が一般的である。この場合、１，０００〜１Ｐａの減圧下、１５０〜２１０℃の温度で１０分〜１０時間で揮発させることが好ましい。
【００３９】
なお、シリコーンゴム組成物全体中の無官能性低分子シロキサン及びＳｉＨ官能性低分子シロキサンの合計含有量は、１質量％以下（０〜１質量％）、特に０．８質量％以下（０〜０．８質量％）とすることが好ましい。
本発明において、これら低分子シロキサン含有量の測定方法は、サンプルびん中に採取した試料１ｇにアセトン１０ｃｃを添加して室温（２５℃）で２４時間放置した後、該アセトン中に抽出された低分子シロキサンをガスクロマトグラフ分析（ＦＩＤ検出器）により測定する。なお、この場合、無官能低分子シロキサン成分とＳｉＨ含有低分子シロキサン成分の判別はＧＣ−ＭＳ及びＳｉ29−ＮＭＲにより同定、判別することができる。
【００４０】
本発明の付加硬化型シリコーンゴム組成物の硬化条件としては、公知の付加反応硬化型シリコーンゴム組成物と同様でよく、例えば常温でも十分硬化するが、必要に応じて加熱してもよく、この場合、８０〜２５０℃、特に１２０〜２２０℃で３秒〜１０分間、特に５秒〜３分間加熱することにより硬化することができる。
【００４１】
本発明のシリコーンゴム組成物を硬化して得られるシリコーンゴム硬化物に関しても、硬化前の組成物と同様に、硬化物全体に対して前記ＳｉＨ基含有低分子シロキサンが０．５質量％以下（０〜０．５質量％）、好ましくは０．２質量％以下（０〜０．２質量％）、より好ましくは０．１質量％以下（０〜０．１質量％）、前記無官能性低分子シロキサンとＳｉＨ基含有低分子シロキサンの合計が１質量％以下（０〜１質量％）、好ましくは０．８質量％以下（０〜０．８質量％）、特に０．５質量％以下（０〜０．５質量％）のものが得られる。
このようにして得られた付加硬化型シリコーンゴム組成物の硬化物は、低分子シロキサン、特に反応性基を有する低分子シロキサン成分量が特定量以下であるために、ゴム硬化物からの低分子シロキサンの揮発が少なく、低分子シロキサンが周囲に付着することによるくもりや濁りの発生、接点障害の原因、接着阻害、表面の疎水化などの問題解決がはかれるものである。
【実施例】
【００４２】
以下、実施例及び比較例により本発明を具体的に説明するが、本発明はこれらに限定されるものではない。なお、下記の例において、アルケニル基含有オルガノポリシロキサン（ベースポリマー）中の無官能性低分子シロキサンの含有量及び架橋剤中のＳｉＨ官能性低分子シロキサンの含有量は、ＧＣ−ＭＳ分析及びＳｉ29−ＮＭＲにより同定、分析したものであり、組成物全体中及びシリコーンゴム硬化物中の無官能性及びＳｉＨ官能性の低分子シロキサン含有量は、前記した低分子シロキサン含有量の測定方法に従って、アセトン抽出後にＧＣ−ＭＳ分析及びＳｉ29−ＮＭＲにより同定、分析したものである。
【００４３】
［参考例］
下記のビニル基含有オルガノポリシロキサン（（Ａ）成分）中の低分子シロキサン及びオルガノハイドロジェンポリシロキサン（（Ｂ）成分）中の低分子シロキサンは、以下のようにして低減した。
（Ａ）成分のビニル基含有オルガノポリシロキサン中の低分子シロキサン（無官能性低分子シロキサン）は、約１００Ｐａの減圧下で試料を撹拌下に２００℃で６時間加熱して低分子シロキサン成分を除去した後、更に窒素ガスを試料中に吹き込んで（バブリングして）、４時間除去操作を行った後、最後に５０Ｐａ以下の減圧下に２５０℃で２時間加熱除去操作を行って、低分子シロキサン成分を低減した。
（Ｂ）成分のオルガノハイドロジェンポリシロキサン中の低分子シロキサン（主としてＳｉＨ基含有低分子シロキサンと無官能性低分子シロキサンとを含む）は、約１００Ｐａの減圧下で試料を撹拌下に１８０℃で６時間加熱して低分子シロキサン成分を除去した後、更に、窒素ガスを試料中に吹き込んで（バブリングして）、４時間除去操作を行った。更に、２０Ｐａ以下の減圧状態で２００℃に昇温した熱盤上を１００μｍ以下の薄膜状で試料（オイル状のオルガノハイドロジェンポリシロキサン）を流し、低分子シロキサン成分を低減した。
【００４４】
［実施例１］
両末端がジメチルビニルシロキシ基で封鎖された平均重合度が５００のジメチルポリシロキサン［重合度１０以下でＳｉＨ官能基を有しない低分子シロキサン（即ち、無官能性低分子シロキサン。以下同じ）の含有量＝０．０８質量％］６５質量部、比表面積が２００ｍ2／ｇであるヒュームドシリカ（日本アエロジル社製、アエロジル２００）３０質量部、ヘキサメチルジシラザン５質量部、水２．０質量部を室温で３０分混合後、１５０℃に昇温して３時間撹拌を続け、冷却し、シリコーンゴムベースを得た。
【００４５】
このシリコーンゴムベース１００質量部に、両末端がジメチルビニルシロキシ基で封鎖された平均重合度が２５０のジメチルポリシロキサン［重合度１０以下でＳｉＨ官能基を有しない低分子シロキサンの含有量＝０．０３質量％］４０質量部を入れ、３０分撹拌を続けた後、更に架橋剤として下記式
【化７】
2008255227.tif 000008
で示される両末端及び側鎖にＳｉＨ官能基を有するメチルハイドロジェンポリシロキサン［重合度１０以下でＳｉＨ官能基を１〜３個有する前記式（５）で示される低分子環状シロキサンの含有量＝７．８質量％］を１．５質量部［Ｓｉ−Ｈ／アルケニル基＝１．５］、反応制御剤としてエチニルシクロヘキサノール０．０５質量部を添加し、１５分撹拌を続けてシリコーンゴム組成物を得た。
このシリコーンゴム組成物全体中の重合度が１０以下の無官能性及びＳｉＨ官能性の低分子シロキサン含有量を測定した結果、０．１４質量％であり、そのうちＳｉＨ官能基を１個以上含有するものは０．０９質量％（そのうち前記式（５）で示される環状構造のものが０．０８質量％、直鎖状構造のものが０．０１質量％）、官能基を有しないものは０．０５質量％であった。
【００４６】
このシリコーンゴム組成物に白金触媒（Ｐｔ濃度１％）０．１質量部を混合し、１２０℃／１０分のプレスキュア後、厚さ２ｍｍのゴムシートを得た。このゴムシートより、アセトン抽出（２５℃×２４時間浸漬）により含有する重合度が１０以下の無官能性及びＳｉＨ官能性の低分子シロキサンを測定した結果、０．０６質量％であり、そのうちＳｉＨ官能基を含有するものが０．０１質量％（そのうち前記式（５）で示される環状構造のものが約０．０１質量％で、直鎖状構造のものは０．００１質量％未満）、官能基を有しないものが０．０５質量％であった。
【００４７】
また、このゴムシートより、ＪＩＳ−Ｋ６２４９に基づき、硬さ、引張り強度、切断時伸びを測定した結果を表１に示した。
同じくこのゴムシートより、５０ｍｍ×５０ｍｍの試験片を切り出し、約２５ｍｍ×５０ｍｍの鉄及びアルミニウム板と共に５００ｃｃの金属缶に入れ、２００℃のオーブンに２時間放置した。取り出した鉄及びアルミニウム板の水との接触角を測定し、更に表面をヘキサンで拭き取った後の接触角を測定し、金属缶に入れる前の接触角と共に表２に記載した。
【００４８】
［実施例２］
両末端がトリメチルシロキシ基で封鎖され、側鎖にビニル基を有する重合度が４２０のジメチルポリシロキサン（ビニル基含有量：０．０００２２モル／ｇ）［重合度１０以下でＳｉＨ官能基を有しない低分子シロキサンの含有量＝０．２０質量％］６５質量部、比表面積が１３０ｍ2／ｇであるヒュームドシリカの表面をジメチルジクロロシランにより疎水化処理したヒュームドシリカ（日本アエロジル社製、アエロジルＲ９７２）４０質量部、ヘキサメチルジシラザン５質量部、水２．０質量部を室温で３０分混合後、１５０℃に昇温して３時間撹拌を続け、冷却し、シリコーンゴムベースを得た。
【００４９】
このシリコーンゴムベース１０５質量部に、両末端がジメチルビニルシロキシ基で封鎖された平均重合度が１８０のジメチルポリシロキサン［重合度１０以下でＳｉＨ官能基を有しない低分子シロキサンの含有量＝０．０８質量％］３０質量部を入れ、３０分撹拌を続けた後、更に架橋剤として下記式
【化８】
2008255227.tif 000009
で示される側鎖にＳｉＨ官能基を有するメチルハイドロジェンポリシロキサン［重合度１０以下でＳｉＨ官能基を１〜３個有する前記式（５）で示される低分子環状シロキサンの含有量＝２．１質量％］を４．０質量部［Ｓｉ−Ｈ／アルケニル基＝２．０］、反応制御剤としてエチニルシクロヘキサノール０．０５質量部を添加し、１５分撹拌を続けてシリコーンゴム組成物を得た。
このシリコーンゴム組成物全体中の重合度が１０以下の無官能性及びＳｉＨ官能性の低分子シロキサン含有量を測定した結果、０．２４質量％であり、そのうちＳｉＨ官能基を１個以上含有するものは０．０６質量％（そのうち前記式（５）で示される環状構造のものが０．０５質量％、直鎖状構造のものが０．０１質量％）、官能基を有しないものは０．１８質量％であった。
【００５０】
このシリコーンゴム組成物に白金触媒（Ｐｔ濃度１％）０．１質量部を混合し、１２０℃／１０分のプレスキュア後、厚さ２ｍｍのゴムシートを得た。このゴムシートより、アセトン抽出（２５℃×１６時間浸漬）により含有する重合度が１０以下の無官能性及びＳｉＨ官能性の低分子シロキサンを測定した結果、０．１９質量％であり、そのうちＳｉＨ官能基を含有するものが０．０２質量％（そのうち前記式（５）で示される環状構造のものが約０．０２質量％、直鎖状構造のものは０．００１質量％未満）、官能基を有しないものが０．１７質量％であった。
【００５１】
また、このゴムシートより、ＪＩＳ−Ｋ６２４９に基づき、硬さ、引張り強度、切断時伸びを測定した結果を表１に示した。
同じくこのゴムシートより、５０ｍｍ×５０ｍｍの試験片を切り出し、約２５ｍｍ×５０ｍｍの鉄及びアルミニウム板と共に５００ｃｃの金属缶に入れ、２００℃のオーブンに２時間放置した。取り出した鉄及びアルミニウム板の水との接触角を測定し、更に表面をヘキサンで拭き取った後の接触角を測定し、金属缶に入れる前の接触角と共に表２に記載した。
【００５２】
［実施例３］
ジメチルシロキサン単位９９．３０モル％、メチルビニルシロキサン単位０．７０モル％からなり、両末端がトリメチルシロキシ基で封鎖された平均重合度が約８０００である生ゴム状オルガノポリシロキサン［重合度１０以下でＳｉＨ官能基を有しない低分子シロキサンの含有量＝０．４９質量％］６５質量部に、分散剤として末端シラノール基ジメチルポリシロキサン（平均重合度１０）５質量部、比表面積が２００ｍ2／ｇであるフュームドシリカ（日本アエロジル社製、アエロジル２００）３０質量部を添加し、加圧ニーダーにて配合し、ゴムコンパウンドを調製した。
【００５３】
このゴムコンパウンド１００質量部に、ジメチルシロキサン単位９８．８０モル％、メチルビニルシロキサン単位１．２０モル％からなり、両末端がトリメチルシロキシ基で封鎖された平均重合度が約８０００である生ゴム状オルガノポリシロキサン［重合度１０以下でＳｉＨ官能基を有しない低分子シロキサンの含有量＝０．４１質量％］２０質量部、架橋剤として下記式
【化９】
2008255227.tif 000010
で示される側鎖にＳｉＨ官能基を有するメチルハイドロジェンポリシロキサン［重合度１０以下でＳｉＨ官能基を１〜３個有する前記式（５）で示される低分子環状シロキサンの含有量＝１．８質量％］を８．０質量部［Ｓｉ−Ｈ／アルケニル基＝２．５］、反応制御剤としてエチニルシクロヘキサノール０．０５質量部を添加し、２本ロールで１５分ロール練を続けてシリコーンゴム組成物を得た。
このシリコーンゴム組成物全体中の重合度が１０以下の無官能性及びＳｉＨ官能性の低分子シロキサン含有量を測定した結果、０．５６質量％であり、そのうちＳｉＨ官能基を１個以上含有するものは０．１２質量％（そのうち前記式（５）で示される環状構造のものが０．１１質量％、直鎖状構造のものが０．０１質量％）、官能基を有しないものは０．４４質量％であった。
【００５４】
このシリコーンゴム組成物に白金触媒（Ｐｔ濃度１％）０．１質量部を混合し、１２０℃／１０分のプレスキュア後、厚さ２ｍｍのゴムシートを得た。このゴムシートより、アセトン抽出（２５℃×１６時間浸漬）により含有する重合度が１０以下の無官能性及びＳｉＨ官能性の低分子シロキサンを測定した結果、０．４６質量％であり、そのうちＳｉＨ官能基を含有するものが０．０４質量％（そのうち前記式（５）で示される環状構造のものが約０．０４質量％、直鎖状構造のものは０．００１質量％未満）、官能基を有しないものが０．４２質量％であった。
【００５５】
また、このゴムシートより、ＪＩＳ−Ｋ６２４９に基づき、硬さ、引張り強度、切断時伸びを測定した結果を表１に示した。
同じくこのゴムシートより、５０ｍｍ×５０ｍｍの試験片を切り出し、約２５ｍｍ×５０ｍｍの鉄及びアルミニウム板と共に５００ｃｃの金属缶に入れ、２００℃のオーブンに２時間放置した。取り出した鉄及びアルミニウム板の水との接触角を測定し、更に表面をヘキサンで拭き取った後の接触角を測定し、金属缶に入れる前の接触角と共に表２に記載した。
【００５６】
［比較例１］
両末端がジメチルビニルシロキシ基で封鎖された平均重合度が５００のジメチルポリシロキサン［重合度１０以下でＳｉＨ官能基を有しない低分子シロキサンの含有量＝０．５０質量％］６５質量部、比表面積が２００ｍ2／ｇであるヒュームドシリカ（日本アエロジル社製、アエロジル２００）３０質量部、ヘキサメチルジシラザン５質量部、水２．０質量部を室温で３０分混合後、１５０℃に昇温して３時間撹拌を続け、冷却し、シリコーンゴムベースを得た。
【００５７】
このシリコーンゴムベース１００質量部に、両末端がジメチルビニルシロキシ基で封鎖された平均重合度が２５０のジメチルポリシロキサン［重合度１０以下でＳｉＨ官能基を有しない低分子シロキサンの含有量＝０．３３質量％］４０質量部を入れ、３０分撹拌を続けた後、更に架橋剤として下記式
【化１０】
2008255227.tif 000011
で示される両末端及び側鎖にＳｉＨ官能基を有するメチルハイドロジェンポリシロキサンと下記式
【化１１】
2008255227.tif 000012
で示されるジメチルシロキサン・メチルハイドロジェンシロキサン環状共重合体との混合物［重合度１０以下でＳｉＨ官能基を１〜３個有する前記式（５）で示される低分子環状シロキサンの含有量＝６０．０質量％］を１．５質量部［Ｓｉ−Ｈ／アルケニル基＝１．５］、反応制御剤としてエチニルシクロヘキサノール０．０５質量部を添加し、１５分撹拌を続けてシリコーンゴム組成物を得た。
このシリコーンゴム組成物全体中の重合度が１０以下の無官能性及びＳｉＨ官能性の低分子シロキサン含有量を測定した結果、１．０５質量％であり、そのうちＳｉＨ官能基を１個以上含有するものは０．６４質量％（そのうち前記式（５）で示される環状構造のものが０．５２質量％、直鎖状構造のものが０．１２質量％）、官能基を有しないものは０．４１質量％であった。
【００５８】
このシリコーンゴム組成物に白金触媒（Ｐｔ濃度１％）０．１質量部を混合し、１２０℃／１０分のプレスキュア後、厚さ２ｍｍのゴムシートを得た。このゴムシートより、アセトン抽出（２５℃×１６時間浸漬）により含有する重合度が１０以下の無官能性及びＳｉＨ官能性の低分子シロキサンを測定した結果、０．５６質量％であり、そのうちＳｉＨ官能基を含有するものが０．１２質量％（そのうち前記式（５）で示される環状構造のものが０．１１質量％、直鎖状構造のものが０．０１質量％）、官能性基を有しないものが０．４４質量％であった。
【００５９】
また、このゴムシートより、ＪＩＳ−Ｋ６２４９に基づき、硬さ、引張り強度、切断時伸びを測定した結果を表１に示した。
同じくこのゴムシートより、５０ｍｍ×５０ｍｍの試験片を切り出し、約２５ｍｍ×５０ｍｍの鉄及びアルミニウム板と共に５００ｃｃの金属缶に入れ、２００℃のオーブンに２時間放置した。取り出した鉄及びアルミニウム板の水との接触角を測定し、更に表面をヘキサンで拭き取った後の接触角を測定し、金属缶に入れる前の接触角と共に表２に記載した。
【００６０】
［比較例２］
両末端がトリメチルシロキシ基で封鎖され、側鎖にビニル基を有する重合度が４２０のジメチルポリシロキサン（ビニル基含有量：０．０００２２モル／ｇ）［重合度１０以下でＳｉＨ官能基を有しない低分子シロキサンの含有量＝１．０５質量％］６５質量部、比表面積が１３０ｍ2／ｇであるヒュームドシリカの表面をジメチルジクロロシランにより疎水化処理したヒュームドシリカ（日本アエロジル社製、アエロジルＲ９７２）４０質量部、ヘキサメチルジシラザン５質量部、水２．０質量部を室温で３０分混合後、１５０℃に昇温して３時間撹拌を続け、冷却し、シリコーンゴムベースを得た。
【００６１】
このシリコーンゴムベース１０５質量部に、両末端がジメチルビニルシロキシ基で封鎖された平均重合度が１８０のジメチルポリシロキサン［重合度１０以下でＳｉＨ官能基を有しない低分子シロキサンの含有量＝０．９１質量％］３０質量部を入れ、３０分撹拌を続けた後、更に架橋剤として下記式
【化１２】
2008255227.tif 000013
で示される側鎖にＳｉＨ官能基を有するメチルハイドロジェンポリシロキサン［重合度１０以下でＳｉＨ官能基を１〜３個有する前記式（５）で示される低分子環状シロキサンの含有量＝８．８質量％］を９．６質量部［Ｓｉ−Ｈ／アルケニル基＝２．５］、反応制御剤としてエチニルシクロヘキサノール０．０５質量部を添加し、１５分撹拌を続けてシリコーンゴム組成物を得た。
このシリコーンゴム組成物全体中の重合度が１０以下の無官能性及びＳｉＨ官能性の低分子シロキサン含有量を測定した結果、１．５６質量％であり、そのうちＳｉＨ官能基を１個以上含有するものは０．６３質量％（そのうち前記式（５）で示される環状構造のものが０．５１質量％、直鎖状構造のものが０．１２質量％）、官能基を有しないものは０．９３質量％であった。
【００６２】
このシリコーンゴム組成物に白金触媒（Ｐｔ濃度１％）０．１質量部を混合し、１２０℃／１０分のプレスキュア後、厚さ２ｍｍのゴムシートを得た。このゴムシートより、アセトン抽出（２５℃×１６時間浸漬）により含有する重合度が１０以下の無官能性及びＳｉＨ官能性の低分子シロキサンを測定した結果、１．０５質量％であり、そのうちＳｉＨ官能基を含有するものが０．１８質量％（そのうち前記式（５）で示される環状構造のものが０．１２質量％、直鎖状構造のものが０．０６質量％）、官能基を有しないものが０．８７質量％であった。
【００６３】
また、このゴムシートより、ＪＩＳ−Ｋ６２４９に基づき、硬さ、引張り強度、切断時伸びを測定した結果を表１に示した。
同じくこのゴムシートより、５０ｍｍ×５０ｍｍの試験片を切り出し、約２５ｍｍ×５０ｍｍの鉄及びアルミニウム板と共に５００ｃｃの金属缶に入れ、２００℃のオーブンに２時間放置した。取り出した鉄及びアルミニウム板の水との接触角を測定し、更に表面をヘキサンで拭き取った後の接触角を測定し、金属缶に入れる前の接触角と共に表２に記載した。
【００６４】
［比較例３］
ジメチルシロキサン単位９９．３０モル％、メチルビニルシロキサン単位０．７０モル％からなり、両末端がトリメチルシロキシ基で封鎖された平均重合度が約８０００である生ゴム状オルガノポリシロキサン［重合度１０以下でＳｉＨ官能基を有しない低分子シロキサンの含有量＝１．４４質量％］６５質量部に、分散剤として末端シラノール基ジメチルポリシロキサン（平均重合度１０）５質量部、比表面積が２００ｍ2／ｇであるフュームドシリカ（日本アエロジル社製、アエロジル２００）３０質量部を添加し、加圧ニーダーにて配合し、ゴムコンパウンドを調製した。
【００６５】
このゴムコンパウンド１００質量部に、ジメチルシロキサン単位９８．８０モル％、メチルビニルシロキサン単位１．２０モル％からなり、両末端がトリメチルシロキシ基で封鎖された平均重合度が約８０００である生ゴム状オルガノポリシロキサン［重合度１０以下でＳｉＨ官能基を有しない低分子シロキサンの含有量＝１．２０質量％］２０質量部、架橋剤として下記式
【化１３】
2008255227.tif 000014
で示される側鎖にＳｉＨ官能基を有するメチルハイドロジェンポリシロキサン［重合度１０以下でＳｉＨ官能基を１〜３個有する前記式（５）で示される低分子環状シロキサンの含有量＝４．９質量％］を１５．１質量部［Ｓｉ−Ｈ／アルケニル基＝３．５］、反応制御剤としてエチニルシクロヘキサノール０．０５質量部を添加し、２本ロールで１５分ロール練を続けてシリコーンゴム組成物を得た。
このシリコーンゴム組成物全体中の重合度が１０以下の無官能性及びＳｉＨ官能性の低分子シロキサン含有量を測定した結果、１．８５質量％であり、そのうちＳｉＨ官能基を１個以上含有するものは０．５４質量％（そのうち前記式（５）で示される環状構造のものが０．５０質量％、直鎖状構造のものが０．０４質量％）、官能基を有しないものは１．３１質量％であった。
【００６６】
このシリコーンゴム組成物に白金触媒（Ｐｔ濃度１％）０．１質量部を混合し、１２０℃／１０分のプレスキュア後、厚さ２ｍｍのゴムシートを得た。このゴムシートより、アセトン抽出（２５℃×１６時間浸漬）により含有する重合度が１０以下の無官能性及びＳｉＨ官能性の低分子シロキサンを測定した結果、１．４９質量％であり、そのうちＳｉＨ官能基を含有するものが０．２１質量％（そのうち前記式（５）で示される環状構造のものが０．１９質量％、直鎖状構造のものが０．０２質量％）、官能基を有しないものが１．２８質量％であった。
【００６７】
また、このゴムシートより、ＪＩＳ−Ｋ６２４９に基づき、硬さ、引張り強度、切断時伸びを測定した結果を表１に示した。
同じくこのゴムシートより、５０ｍｍ×５０ｍｍの試験片を切り出し、約２５ｍｍ×５０ｍｍの鉄及びアルミニウム板と共に５００ｃｃの金属缶に入れ、２００℃のオーブンに２時間放置した。取り出した鉄及びアルミニウム板の水との接触角を測定し、更に表面をヘキサンで拭き取った後の接触角を測定し、金属缶に入れる前の接触角と共に表２に記載した。
【００６８】
【表１】
2008255227.tif 000015
【００６９】
【表２】
2008255227.tif 000016
【００７０】
表２の結果から明らかなように、シリコーンゴム組成物を硬化させたシリコーンゴムシートを鉄及びアルミニウムと共に密封状態で保存した場合、重合度が１０以下でＳｉＨ官能基を一分子中に１個以上（特には１〜３個）含有する低分子シロキサン成分を特定量以下とした組成物を用いた実施例は、周辺部材（鉄及びアルミニウム）に付着した低分子シロキサンを溶剤にて容易に拭き取ることができたのに対し、重合度が１０以下でＳｉＨ官能基を一分子中に１個以上含有する低分子シロキサン成分を特定量より多く含有した組成物を用いた比較例は、周辺部材（鉄及びアルミニウム）にＳｉＨ官能基含有低分子シロキサンが付着し、溶剤でも容易に拭き取ることが困難であった。